"芳香族ポリサルホン樹脂とモノアシルグリセロール、ジアシルグリセロールおよびトリアシルグリセロールからなる群より選ばれる1種以上の化合物とを含む芳香族ポリサルホン樹脂組成物。前記モノアシルグリセロール、ジアシルグリセロールおよびトリアシルグリセロールからなる群より選ばれる1種以上の化合物の含有量が、前記ポリサルホン樹脂100重量部に対して、0.02~4重量部である請求項1に記載の芳香族ポリサルホン樹脂組成物。前記モノアシルグリセロール、ジアシルグリセロールおよびトリアシルグリセロールからなる群より選ばれる1種以上の化合物が有するアシル基が、炭素数10~30の脂肪酸からカルボキシル基中のヒドロキシル基を除いてなる残基である請求項1又は2に記載の芳香族ポリサルホン樹脂組成物。前記モノアシルグリセロール、ジアシルグリセロールおよびトリアシルグリセロールからなる群より選ばれる1種以上の化合物が、トリアシルグリセロールである請求項1~3のいずれかに記載の芳香族ポリサルホン樹脂組成物。前記トリアシルグリセロールの含有量が、前記ポリサルホン樹脂100重量部に対して、0.02~4重量部である請求項4に記載の芳香族ポリサルホン樹脂組成物。前記トリアシルグリセロールが有する3つのアシル基が、それぞれ独立に、炭素数10~30の脂肪酸からカルボキシル基中のヒドロキシル基を除いてなる残基である請求項4又は5に記載の芳香族ポリサルホン樹脂組成物。前記芳香族ポリサルホン樹脂と前記トリアシルグリセロールとを溶融混練してなり、ペレット状である請求項1~6のいずれかに記載の芳香族ポリサルホン樹脂組成物。前記芳香族ポリサルホン樹脂の340°C、せん断速度1000s1で測定される溶融粘度が、200~1000Pasである請求項1~7のいずれかに記載の芳香族ポリサルホン樹脂組成物。請求項1~8のいずれかに記載の芳香族ポリサルホン樹脂組成物を射出成形してなる成形体。前記従来の芳香族ポリサルホン樹脂組成物は、離型性が必ずしも十分でなく、離型性を高めるべく離型剤を増量すると、機械的強度が低下したり、濁りを生じたりし易いという問題がある。また、芳香族ポリサルホン樹脂は一般に色味を帯びているため、透明性や艶色性の向上のためには、色味が低減された芳香族ポリサルホン樹脂組成物が求められる。そこで、本発明の目的は、離型性に優れ、色味が低減された芳香族ポリサルホン樹脂組成物を提供することにある。前記目的を達成するため、本発明は、芳香族ポリサルホン樹脂とモノアシルグリセロール、ジアシルグリセロールおよびトリアシルグリセロールからなる群より選ばれる1種以上の化合物とを含む芳香族ポリサルホン樹脂組成物を提供する。また、本発明によれば、前記芳香族ポリサルホン樹脂組成物を射出成形してなる成形体も提供される。本発明の芳香族ポリサルホン樹脂組成物は、離型性に優れ、色味が低減されているので、これを射出成形することにより、透明性や艶色性に優れる成形体を有利に製造することができる。芳香族ポリサルホン樹脂は、アリーレン単位、エーテル結合-O-及びサルホン結合-SO2-を必須とし、アリーレン単位がエーテル結合及びサルホン結合により無秩序に又は秩序正しく位置するポリアリーレン化合物である。芳香族ポリサルホン樹脂は、340°C、せん断速度1000s1で測定される溶融粘度が、200~1000Pasであることが好ましく、200~700Pasであることがより好ましく、300~500Pasであることがさらに好ましい。この溶融粘度があまり高いと、芳香族ポリサルホン樹脂組成物の成形時の流動性が低下し易くなり、あまり低いと、芳香族ポリサルホン樹脂組成物の強度が低下し易くなる。また、芳香族ポリサルホン樹脂は、下記式1で表される構造単位以下構造単位1ということがあるを有するものであることが好ましく、さらに下記式2で表される構造単位以下構造単位2ということがある及び/又は下記式3で表される構造単位以下構造単位3ということがあるを有していてもよい。-Ph1-SO2-Ph2-O-1Ph1及びPh2は、それぞれ独立に、下記式4で表される基を表す。-Ph3-R-Ph4-O-2Ph3及びPh4は、それぞれ独立に、下記式4で表される基を表し、Rは、炭素数1~5のアルキリデン基を表す。-n-O-3Ph5は、下記式4で表される基を表し、nは、1~3の整数を表す。nが2以上である場合、複数存在するPh5は、互いに同一であっても異なっていてもよい。R1は、炭素数1~6のアルキル基、炭素数3~10のアルケニル基、フェニル基又はハロゲン原子を表す。n1は、0~4の整数を表し、n1が2以上である場合、複数存在するR1は、互いに同一であっても異なっていてもよい。芳香族ポリサルホン樹脂が構造単位1を有する場合、式1中のPh1及びPh2を表す式4中のn1は、0であることが好ましく、この式4で表される基は、p-フェニレン基であることが好ましい。また、構造単位1の含有量は、芳香族ポリサルホン樹脂を構成する全構造単位の合計量に対して、80モル以上であることが好ましい。芳香族ポリサルホン樹脂が構造単位1及び2を有する場合、式1中のPh1及びPh2並びに式2中のPh3及びPh4を表す式4中のn1は、0であることが好ましく、この式4で表される基は、p-フェニレン基であることが好ましく、式2中のRは、イソプロピリデン基であることが好ましい。また、構造単位1/構造単位2のモル比は、通常0.5~50、好ましくは0.5~9、より好ましくは0.5~4である。芳香族ポリサルホン樹脂が構造単位1及び3を有する場合、式1中のPh1及びPh2並びに式3中のPh5を表す式4中のn1は、0であることが好ましく、この式4で表される基は、p-フェニレン基であることが好ましく、式3中のnは、1又は2であることが好ましい。また、構造単位1/構造単位3のモル比は、通常0.1~20、好ましくは0.1~9、より好ましくは0.5~4である。芳香族ポリサルホン樹脂としては、実質的に構造単位1のみからなるものや、実質的に構造単位1及び2のみからなるものが好ましく、実質的に構造単位1のみからなるものがより好ましい。芳香族ポリサルホン樹脂は、対応するビスハロアリールスルホンとビスヒドロキシアリール化合物とを、塩基を用いて脱ハロゲン化水素重縮合させることにより、製造することができる。また、芳香族ポリサルホン樹脂の市販品の例としては、住友化学株製のスミカエクセルPES3600PやスミカエクセルPES4100P構造単位1を有する芳香族ポリサルホン樹脂、AMOCO社製のUDELP-1700構造単位1及び2を有する芳香族ポリサルホン樹脂が挙げられる。なお、芳香族ポリサルホン樹脂の末端基は、その製法により適宜選択することができ、その例としては、ハロゲン原子、ヒドロキシル基、アルコキシル基が挙げられる。本発明の芳香族ポリサルホン樹脂組成物は、前記のような芳香族ポリサルホン樹脂とモノアシルグリセロール、ジアシルグリセロールおよびトリアシルグリセロールからなる群より選ばれる1種以上の化合物とを含むものである。このように、芳香族ポリサルホン樹脂に所定の化合物を離型剤として配合することにより、離型性に優れ、色味が低減された芳香族ポリサルホン樹脂組成物を得ることができる。モノアシルグリセロール、ジアシルグリセロールおよびトリアシルグリセロールからなる群より選ばれる1種以上の化合物は、互いに同一又は異なる3分子の脂肪酸とグリセリンとのエステルであることが好ましく、典型的には下記式5で表される。R2O-CH2-CHOR3-CH2-OR45R2、R3及びR4は、それぞれ独立に、水素又は脂肪酸からカルボキシル基中のヒドロキシル基を除いてなる残基を表し、R2、R3及びR4のうち少なくとも1つは、脂肪酸からカルボキシル基中のヒドロキシル基を除いてなる残基である。モノアシルグリセロールは、1分子の脂肪酸とグリセリンとのエステルであることが好ましく、典型的には下記式5’で表される。R5O-CH2-CHOR6-CH2-OR75’R5、R6及びR7は、それぞれ独立に、水素又は脂肪酸からカルボキシル基中のヒドロキシル基を除いてなる残基を表し、R5、R6及びR7のうち1つが、脂肪酸からカルボキシル基中のヒドロキシル基を除いてなる残基である。モノアシルグリセロールとしては、例えば、モノカプリル酸グリセリン、モノウンデシル酸グリセリン、モノラウリル酸グリセリン、モノトリデシル酸グリセリン、モノミリスチン酸グリセリン、モノペンタデシル酸グリセリン、モノパルミチン酸グリセリン、モノヘプタデシル酸グリセリン、モノステアリン酸グリセリン、モノノナデカン酸グリセリン、モノアラキジン酸グリセリン、モノベヘン酸グリセリン、モノリグノセリン酸グリセリン、モノセロチン酸グリセリン、モノヘプタコ酸グリセリン、モノモンタン酸グリセリン、モノメリシン酸グリセリン、モノラクセル酸グリセリン等が挙げられるジアシルグリセロールは、互いに同一又は異なる2分子の脂肪酸とグリセリンとのエステルであることが好ましく、典型的には下記式5’’で表される。R8O-CH2-CHOR9-CH2-OR105’’R8、R9及びR10は、それぞれ独立に、水素又は脂肪酸からカルボキシル基中のヒドロキシル基を除いてなる残基を表し、R8、R9及びR10のうち2つが、脂肪酸からカルボキシル基中のヒドロキシル基を除いてなる残基である。ジアシルグリセロールとしては、例えば、ジカプリル酸グリセリン、ジウンデシル酸グリセリン、ジラウリル酸グリセリン、ジトリデシル酸グリセリン、ジミリスチン酸グリセリン、ジペンタデシル酸グリセリン、ジパルミチン酸グリセリン、ジヘプタデシル酸グリセリン、ジステアリン酸グリセリン、ジノナデカン酸グリセリン、ジアラキジン酸グリセリン、ジベヘン酸グリセリン、ジリグノセリン酸グリセリン、ジセロチン酸グリセリン、ジヘプタコ酸グリセリン、ジモンタン酸グリセリン、ジメリシン酸グリセリン、ジラクセル酸グリセリン等が挙げられる。トリアシルグリセロールは、互いに同一又は異なる3分子の脂肪酸とグリセリンとのエステルであることが好ましく、典型的には下記式5’’’で表される。R11O-CH2-CHOR12-CH2-OR135’’’R11、R12及びR13は、それぞれ独立に、脂肪酸からカルボキシル基中のヒドロキシル基を除いてなる残基を表す。トリアシルグリセロールとしては、例えば、トリカプリル酸グリセリン、トリウンデシル酸グリセリン、トリラウリル酸グリセリン、トリトリデシル酸グリセリン、トリミリスチン酸グリセリン、トリペンタデシル酸グリセリン、トリパルミチン酸グリセリン、トリヘプタデシル酸グリセリン、トリステアリン酸グリセリン、トリノナデカン酸グリセリン、トリアラキジン酸グリセリン、トリベヘン酸グリセリン、トリリグノセリン酸グリセリン、トリセロチン酸グリセリン、トリヘプタコ酸グリセリン、トリモンタン酸グリセリン、トリメリシン酸グリセリン、トリラクセル酸グリセリン等が挙げられる。前記脂肪酸としては、例えば、カプリル酸、ウンデシル酸、ラウリル酸、トリデシル酸、ミリスチン酸、ペンタデシル酸、パルミチン酸、ヘプタデシル酸、ステアリン酸、ノナデカン酸、アラキジン酸、ベヘン酸、リグノセリン酸、セロチン酸、ヘプタコ酸、モンタン酸、メリシン酸、ラクセル酸が挙げられ、その炭素数は、好ましくは10~30である。前記脂肪酸は、飽和脂肪酸であることが好ましく、また、直鎖状の脂肪酸であることが好ましい。モノアシルグリセロール、ジアシルグリセロールおよびトリアシルグリセロールからなる群より選ばれる1種以上の化合物としては、トリアシルグリセロールが好ましい。モノアシルグリセロール、ジアシルグリセロールおよびトリアシルグリセロールからなる群より選ばれる1種以上の化合物としては、粒径が小さいもの、具体的には100メッシュの篩を通過するものが好ましく用いられる。この粒径があまり大きいと、シリンダー内にてスクリュウで溶融混練することによる芳香族ポリサルホン樹脂組成物の製造や成形の際、モノアシルグリセロール、ジアシルグリセロールおよびトリアシルグリセロールからなる群より選ばれる1種以上の化合物が高せん断力を受け、分解が促進されやすくなり、得られる芳香族ポリサルホン樹脂組成物やその成形体に悪影響を与え易くなる。本発明の芳香族ポリサルホン樹脂組成物におけるモノアシルグリセロール、ジアシルグリセロールおよびトリアシルグリセロールからなる群より選ばれる1種以上の化合物の含有量は、芳香族ポリサルホン樹脂100重量部に対して、0.02~4重量部であることが好ましく、0.03~2重量部であることがより好ましく、0.05~1重量部であることがさらに好ましい。モノアシルグリセロール、ジアシルグリセロールおよびトリアシルグリセロールからなる群より選ばれる1種以上の化合物の含有量があまり少ないと、離型性が不十分になり易く、あまり多いと、離型性は向上するが、発煙が発生し易くなったり、金型表面が汚染され易くなったり、成形体が白濁し易くなったりするため、好ましくない。なお、本発明の芳香族ポリサルホン樹脂組成物には、必要に応じて、芳香族ポリサルホン及びモノアシルグリセロール、ジアシルグリセロールおよびトリアシルグリセロールからなる群より選ばれる1種以上の化合物以外の成分、例えば、アルミニウム繊維、ガラス繊維、シリカアルミナ繊維、アルミナ繊維、炭素繊維、ホウ酸アルミニウムウィスカー等の繊維状又は針状の補強剤;アルミニウムパウダー、アルミニウムフレーク等の粉末;マイカ、ガラスビーズ等の無機充填剤;フッ素樹脂、金属石鹸類等のモノアシルグリセロール、ジアシルグリセロールおよびトリアシルグリセロールからなる群より選ばれる1種以上の化合物以外の離型剤;酸化チタンの如き顔料、染料等の着色剤;酸化防止剤、熱安定剤、紫外線吸収剤、帯電防止剤、界面活性剤が1種以上含まれていてもよいが、繊維状又は針状の補強剤や無機充填剤が含まれる場合は、成形収縮率が改善ざれ、離型性が向上するため、これら補強剤や充填材を含まない芳香族ポリサルホン樹脂組成物の方が、本発明の効果が大きい。本発明の芳香族ポリサルホン樹脂組成物は、芳香族ポリサルホン樹脂とモノアシルグリセロール、ジアシルグリセロールおよびトリアシルグリセロールからなる群より選ばれる1種以上の化合物とを溶融混練してペレット化することにより、好適に製造することができ、典型的には、芳香族ポリサルホン樹脂、モノアシルグリセロール、ジアシルグリセロールおよびトリアシルグリセロールからなる群より選ばれる1種以上の化合物及び必要に応じて他の成分を、ヘンシルミキサーやリボンブレンダーで混合した後、単軸スクリュー又は2軸スクリューの押出機を用いて、通常250~400°C、好ましくは300~390°Cで溶融混練してペレット化することにより、好適に製造することができる。また、芳香族ポリサルホン樹脂から構成されるペレットとモノアシルグリセロール、ジアシルグリセロールおよびトリアシルグリセロールからなる群より選ばれる1種以上の化合物とを、タンブラーミキサー等で混合し、この混合物を成形に付してもよい。この場合、成形機内の溶融混練により、均一な芳香族ポリサルホン樹脂組成物が構成される。このように、モノアシルグリセロール、ジアシルグリセロールおよびトリアシルグリセロールからなる群より選ばれる1種以上の化合物は、成形までに配合されればよいが、芳香族ポリサルホン樹脂の色味を効果的に低減するには、前記のように、芳香族ポリサルホン樹脂とモノアシルグリセロール、ジアシルグリセロールおよびトリアシルグリセロールからなる群より選ばれる1種以上の化合物とを溶融混練してペレット化し、このペレットを成形に付すことが好ましい。本発明の芳香族ポリサルホン樹脂組成物は、様々な部品部材に成形することができ、成形方法としては、例えば、射出成形法、圧縮成形法、押出し成形法、中空成形法が挙げられる。中でも射出成形法が好ましい。成形体としては、例えば、コネクター、ソケット、リレー部品、コイルボビン、光ピックアップ、発振子、プリント配線板、コンピュータ関連部品、等の電気電子部品;ICトレー、ウエハーキャリヤー、等の半導体製造プロセス関連部品;VTR、テレビ、アイロン、エアコン、ステレオ、掃除機、冷蔵庫、炊飯器、照明器具、等の家庭電気製品部品;ランプリフレクター、ランプホルダー、等の照明器具部品;コンパクトディスク、レーザーディスク登録商標、スピーカー、等の音響製品部品;光ケーブル用フェルール、電話機部品、ファクシミリ部品、モデム、等の通信機器部品;分離爪、ヒータホルダー、等の複写機関連部品;インペラー、ファン、歯車、ギヤ、軸受け、モーター部品及びケース、等の機械部品;自動車用機構部品、エンジン部品、エンジンルーム内部品、電装部品、内装部品、等の自動車部品;マイクロ波調理用鍋、耐熱食器、等の調理用器具;床材、壁材などの断熱、防音用材料、梁、柱などの支持材料、屋根材、等の建築資材または土木建築用材料;航空機部品、宇宙機部品、原子炉などの放射線施設部材、海洋施設部材、洗浄用治具、光学機器部品、バルブ類、パイプ類、ノズル類、フィルター類、膜、医療用機器部品及び医療用材料、センサー類部品、サニタリー備品、スポーツ用品、レジャー用品、が挙げられる。本発明の芳香族ポリサルホン樹脂組成物は、最小肉厚が3.0mm以下、特に2.0mm以下であるような薄肉の成形体に成形した場合でも、芳香族ポリサルホン樹脂単独と同等の強度を保持しつつ、離型性に優れるので、金型から成形体を取り出す際、成形体の変形や破損を招くことなく、薄肉の成形体を安定して得ることができる。よって、本発明の芳香族ポリサルホン樹脂組成物は、薄型化大型化が進み、成形時の流動性に加え、耐熱性や強度も要求されるランプリフレクターを製造するための成形材料として、好適に用いられる。ここで、ランプリフレクターの例としては、自動車のヘッドランプ用リフレクターやフォグランプ用リフレクター、ヘッドランプ用サブリフレクターが挙げられる。実施例1~5、比較例1~6芳香族ポリサルホン樹脂として、住友化学株のスミカエクセルPES3600P樹脂1およびスミカエクセルPES4100P樹脂2パウダーを用いた。また、離型剤として、次のものを用いた。離型剤1:トリステアロイルグリセロールAXELPLASTICSRESEARCHLABORATORIES社製のMOLDWIZINT-40DHT。離型剤2:トリミリスチン酸グリセリンMPBiomedicals,Inc.社製。離型剤3:モノステアリン酸グリセロール和光ケミカル社製。離型剤4:ジステアリン酸グリセロール和光ケミカル社製。離型剤5:ジペンタエリスリトールヘキサステアレートコグニスオレオケミカルジャパン株製のLOXIOLVPG2571。離型剤6:ステアリン酸バリウム堺化学工業株製のSB。芳香族ポリサルホン樹脂100重量部に対して、表1に示す種類及び量の離型剤を配合し、ヘンシェルミキサーでドライブレンドした。この混合物を二軸押出機池貝鉄工株製のPCM-30型を用いて、シリンダー温度330~350°Cで造粒し、芳香族ポリサルホン樹脂比較例1又はその組成物実施例1~5、比較例1~6のペレットを得た。このペレットについて、次の方法で離型抵抗の測定、引張強度の測定及び色調の評価を行い、結果を表1に示した。[離型抵抗の測定]ペレットを、射出成形機日精樹脂工業株製のES-400型を用いて、シリンダー温度360°C、金型温度150°C、保圧900kg/cm2又は1300kg/cm2、射出速度一定の条件で、図1に示す金型に射出した後、金型内から成形体φ11×φ15×10mmでコアキャビとも抜きテーパー0を取り出すために要した圧力を測定し、この圧力を離型抵抗とした。[引張強度の測定]ペレットを、射出成形機を用いて、ダンベル状試験片ASTM4号に成形し、ASTMD638に準拠して測定した。[色調の評価]ペレットを、射出成形機を用いて、4000で磨かれた金型により、板状試験片64mm×64mm×3mmに成形し、目視にて白濁の有無を確認し、白濁していない試験片について、測色色差計日本電色工業株製のZE-2000を用いて、透過光のL値及びYI値を測定した。"